СПОСОБ ПОЛУЧЕНИЯ СФЕРИЧЕСКОГО ПОРОХА

3
Способ получения двухосновного сферического пороха, включающий получение сферических элементов с размером 0,315…0,63 мм, состоящих из нитроцеллюлозы, нитроглицерина, дифениламина, централита II, графита и влаги, с насыпной плотностью 0,970…0,990 кгс/дм, флегматизируют в аппарате-флегматизаторе, в который заливают по отношению к пороху 3,0…3,5 мас.ч. воды, загружают сферический порох и ведут при перемешивании нагрев суспензии до температуры 76…82°С, одновременно в эмульсификаторе готовят флегматизирующую эмульсию, состоящую по отношению к пороху из 1,5…3,0 мас.% динитротолуола, 4,8…6,0 мас.% централита I и 0,2…1,0 мас.% защитного коллоида, флегматизирующую эмульсию готовят с концентрацией в водной среде динитротолуола и централита I равной 2,0…3,5 мас.% в течение 20…30 мин, при достижении температуры 76…82°С флегматизирующую эмульсию сливают в аппарат-флегматизатор и ведут процесс флегматизации пороха в течение 30…50 мин, отличающийся тем, что флегматизирующую эмульсию готовят из 1,5…3,0 мас.% динитротолуола и 4,8…6,0 мас.% централита I по отношению к пороху и воды перемешивают в течение 20…30 мин и при достижении температуры 76…82°С сливают в аппарат-флегматизатор.